FR 3078074 A1 20190823 FR 1851324 A 20180216 RESEAU TRIDIMENSIONNEL BIOCOMPATIBLE ET SON UTILISATION EN TANT QUE SUPPORT DE CELLULES La présente invention se situe dans le domaine des dispositifs tridimensionnels biocompatibles. L'invention a pour objet un réseau tridimensionnel (3D) de fibres biocompatibles, et sa forme intégrée dans un dispositif, elle a également pour objet un procédé de fabrication d'un tel réseau de fibres. L'invention a également pour objet les utilisations dudit réseau en tant que support de cellules pour l'étude de comportements cellulaires au sein d'un environnement 3D, notamment la survie, la prolifération, la migration et l'invasivité des cellules. ETAT DE L'ART Des réseaux et dispositifs simulant en deux dimensions les propriétés physiques des conditions de migration cellulaire in vivo sont couramment utilisés et commercialisés. Plusieurs types de réseaux ou dispositifs 3Ds sont en cours de développement ; les réseaux actuellement connus sont constitués par un matériau tel que les tissus décellularisés, les couches de cellules, les hydrogels, les fibres électrofilées et les éponges et présentent des inconvénients divers selon la nature du matériau utilisé. Shogolu et al. (« Recreating complex pathophysiologies in vitro with extracellular matrix surrogates for anticancer therapeutics screening », Drug Discov. Today, vol. 21, N° 9, p. 1521-31, 2016) décrit différent dispositifs 3D mimant le microenvironne- ment in vitro des tumeurs et cite leurs inconvénients : les tissus dé-cellularisés intacts sont délicats à obtenir et ne permettent pas une standardisation et une reproductibilité suffisante, les monocouches de cellules, les hydrogels peuvent présenter une importante cytotoxicité, les fibres électrofilées ne permettent pas une bonne infiltration cellulaire, les éponges n'autorisent pas un contrôle et de la rigidité, la dégradation ou de la porosité du réseau. Bui et al. (« Brain tumor genetic modification yields increased resistance to paclitaxel in physical confinement », Nature Sci. Reports 6:26134, 2016) décrit un dispositif microfluidique en polydimethylsiloxane (PDMS) générant trois degrés différents de confinement physique : un confinement étroit (5x5 gn), large (15x15 gn) et 2D 2 (hauteur de 150lim). Ce dispositif est recouvert de laminine avant usage. Ce système est rigide et les interactions des cellules avec les faces du support sont planes comme en 2D. 5 Akhmanova et al. (« Physical, spatial and molecular aspects of extracellular matrix of in vivo niches and artificial scaffolds relevant to stem cells research », Stem Cells International, Vol. 2015, article ID 167025, 2015) décrit des dispositifs comprenant des fibres électrofilées constituées de polyvinyl alcool (PVA), polydimethylsiloxane (PDMS), polyethylène glycol dimethacrylate (PEGdma), polyethylène oxyde (PEO), 10 polycaprolactone (PCL), polyuréthane (PU), polyacrylamide (PAA). Lee et al. (« Plasma treated flexible aminoclay-decorated electrospun nanofibers for neural stem cell self-renewal », J. Nanosci. Nanotechnol., Feb 16(2) : 1392-5, 2016) décrit des nanofibres obtenues par électrofilage de polyacrylonitrile (PAN) et 15 comprenant des aminoargiles de magnésium ou de fer. Liu et al. (« Electrospun polyacrylonitrile-based nanofibers maintain embryonic stem cell stemness via TGF-beta signaling » J Biomed Nanotechnol. Apr;12(4):732-42, 2016) décrit un dispositif de culture cellulaire constitué par des fibres de PAN 20 biocompatible traitées par électrofilage. Mahmoudifard M. et al. (« The different fate of satellite cells on conductive composite electrospun nanofibers with graphene and graphene oxide nanosheets", Biomed Mater. Mar 10;11(2) 2016) décrit un réseau de fibres de polyaniline (PANI) et de PAN, 25 additionné de nano-feuillets de graphène ou de graphène oxyde. Jain et al. (« Biomaterials for liver tissue engineering" Hepatol Int. Apr;8(2) : 185-97, 2014) étudie la cytocompatibilité in vitro du polyacrylonitrile (PAN), sous la forme de nanofibres de carbone ou de films fins. 30 US 2016/0377600 décrit un réseau 3D synthétisé par l'électrofilage d'une composition bifonctionnelle comprenant un polymère et des protéines. Après électrofilage, le réseau est directement placé dans une chambre à vide et conservé en atmosphère sèche avant utilisation. 35 3 US 2016/0355780 décrit un microenvironnement 3D adapté à la culture cellulaire, préparé par la combinaison d'au moins un polymère, naturel ou synthétique, et d'un motif peptidique activateur de l'intégrine. Ledit réseau 3D est obtenu par l'électrofilage d'une composition bifonctionnelle. Après électrofilage, le réseau est 5 directement placé dans une chambre à vide et conservé en atmosphère sèche avant utilisation. US 2012/0040581 a pour objet une méthode particulière de production de réseaux de nanofibres comprenant l'utilisation de moules prédéfinis. 10 Les réseaux constitués de fibres électrofilées actuellement connus se caractérisent par une faible infiltration et croissance cellulaires, une distribution cellulaire non uniforme et par le fait que les cellules y migrent uniquement de façon indépendante. De plus, ces matériaux peuvent présenter une certaine toxicité vis-à-vis des cellules et ne 15 permettent pas une analyse complète, notamment au niveau protéomique et fonctionnel, des cellules en migration. En effet, lorsque les réseaux sont constitués de collagène, l'analyse des protéines cellulaires est perturbée par le relargage lors de l'extraction protéique de protéines issues de ces réseaux. L'opacité de matériaux tels le poly-caprolactone nécessite l'emploi spécifique de microscopes bi-photoniques pour 20 caractériser les cellules. Enfin, une éventuelle modulation des propriétés mécaniques d'un réseau 3D de l'état de l'art ne peut être réalisée indépendamment d'une modulation chimique de ce réseau, et réciproquement, ce qui limite les possibilités d'adaptation à différents types cellulaires. 25 Les inventeurs ont conçu et réalisé un réseau 3D constitué de fibres obtenues par électrofilage d'une solution de polyacrylonitrile (PAN), auxquelles est appliqué un traitement thermique, réalisé à une température supérieure à 40°C et inférieure à 400°C, qui conduit à l'aromatisation et à la réticulation des fibres. De façon surprenante, ledit réseau présente des propriétés mécaniques très proches de 30 l'environnement in vivo de cellules, et des propriétés de biocompatibilité, de non- toxicité et de support d'adhésion pour lesdites cellules. De plus, ledit réseau présente un caractère infusible, des propriétés optiques de fluorescence et des fonctions chimiques résiduelles en surface permettant son éventuelle fonctionnalisation ultérieure. Les propriétés autofluorescentes dudit réseau de fibres rend aisée la 35 visualisation des cellules au sein du réseau, notamment par immunofluorescence ou 4 mesure de l'efflux de calcium cellulaire mesurable par microscopie multiphoton, microscopie à épifluorescence ou un microscopie confocale, en utilisant les indicateurs marqués et un logiciel d'analyse approprié, bien connus de l'homme du métier. La possibilité de fonctionnalisation ultérieure du réseau rend possible l'étude et la 5 caractérisation reproductible de comportements cellulaires au sein d'un environnement 3D, notamment la survie, la prolifération, la migration et l'invasivité des cellules. Un réseau 3D selon l'invention présente l'avantage de pouvoir subir, de façon 10 indépendante, la modulation de ses propriétés mécaniques et/ou de ses propriétés chimiques. Les propriétés mécaniques du réseau peuvent être modifiées par exemple par l'ajout de nanotubes de carbone qui augmentent sa rigidité. Les propriétés chimiques sont modulables par la fonctionnalisation de la surface des fibres, optimisant le mimétisme de l'interface substrat-cellules. 15 De plus, un réseau selon l'invention est caractérisé par sa non-cytotoxicité, sa stabilité (pas de relargage de composés lors de l'extraction de protéines des cellules présentes au sein du réseau) et par une élasticité pouvant être proche d'un tissu tel que le cortex cérébral (module d'élasticité compris entre 0,166 et 0,2 kPa), cette élasticité 20 est par ailleurs modulable pour atteindre 250 kPa au moins après l'addition de nanotubes de carbone. Un réseau selon l'invention permet donc de mimer au plus près l'environnement biologique des cellules. Selon l'éventuelle fonctionnalisation des fibres et la nature de cette fonctionnalisation, 25 un réseau 3D selon l'invention permet l'étude de la migration de différents types cellulaires. Le dépôt en surface des fibres de poly-D-Lysine et de laminine permet par exemple l'étude de la migration individuelle des cellules souches de glioblastome (GSC) alors qu'elles se déplacent de manière collective sur des fibres sans revêtement. 30 Les inventeurs ont montré que, lorsqu'elles sont mises en contact avec un réseau 3D selon l'invention, des cellules présentent des comportements migratoires similaires aux comportements migratoires décrits in vivo et qu'elles s'infiltrent au sein du réseau avec une répartition uniforme. 35 5 Enfin, ce réseau selon l'invention permet la visualisation et la mesure reproductible en microscopie des comportements cellulaires, notamment les comportements migratoires. Il permet également l'extraction de protéines analysables par western blot et la possibilité d'analyses complètes, incluant le transcriptome, le protéome et 5 l'étude métabolomique, etc. Les fibres présentent une véritable facilité d'utilisation, peuvent être produites rapidement en grande quantité et leur fabrication est peu coûteuse. Un réseau 3D selon l'invention est susceptible de s'intégrer de façon simple dans un 10 dispositif de type « plaque multipuits » pour des études analytiques ou des études de screening, selon la nature du dispositif choisi. L'invention a donc pour premier objet un réseau tridimensionnel infusible de fibres de polymère réticulé caractérisé en ce que le diamètre desdites fibres est compris entre 15 0,1 et 1,5 gn, la taille des interstices entre les fibres est comprise entre 0,1 et 50 gn2 et la rigidité du réseau est caractérisée par un module d'élasticité compris entre 0,01 et 10 000 kPa. Ce réseau est susceptible d'être intégré au sein d'un dispositif. L'invention a pour second objet un procédé de préparation d'un réseau 20 tridimensionnel de fibres de polymère réticulé selon l'invention, ce procédé comprenant une étape de synthèse par électrofilage d'un réseau 3D de fibres, suivie d'une étape de traitement thermique du réseau 3D synthétisé, à une température supérieure à 40°C et inférieure à 400 °C, de préférence à une température supérieure à 200 °C et inférieure à 300 °C. 25 L'invention a pour troisième objet l'utilisation d'un réseau 3D de fibres de polymère réticulé selon l'invention en tant que support de cellules, ce support cellulaire étant utilisé in vitro pour la culture de cellules et l'étude de comportements cellulaires, notamment leur survie, leur prolifération, leur migration et leur invasivité. Les cellules 30 étudiées sont notamment des cellules de glioblastome. Cette utilisation comprend notamment la visualisation du comportement de cellules cultivées sur un réseau selon l'invention, par exemple par microscopie et l'analyse biochimique des cellules par toute méthode connue de l'homme du métier. 35 6 Enfin, l'invention a pour quatrième objet un dispositif de test, comme par exemple une plaque multi-puits ou une boîte de Petri, dans lequel est inséré un réseau 3D de fibres selon l'invention, découpé aux dimensions requises et inclus dans ledit dispositif, et son utilisation pour des applications analytiques. 5 D'autres caractéristiques, avantages et modes d'application des objets de l'invention sont détaillés dans la description ci-dessous, donnée à titre illustratif et non limitatif. Dans la suite du texte, les expressions « compris entre ... et ... » signifie que les 10 bornes sont incluses. DESCRIPTION DETAILLEE L'invention a pour premier objet un réseau tridimensionnel de fibres de polymère 15 réticulé caractérisé en ce que : - le diamètre des dites fibres est compris entre 0,1 et 1,5 gn, de préférence entre 0,3 et 1 gn, et plus préférentiellement entre 0,6 et 0,8 gn, - la taille des interstices entre lesdites fibres est comprise entre 0,1 et 50 gn2, de préférence entre 0,5 et 10 gn2, et plus préférentiellement entre 20 1 et 2 gn2, et - la rigidité dudit réseau est caractérisée par un module d'élasticité compris entre 0,01 et 10 000 kPa, de préférence entre 0,1 et 10 000 kPa, de préférence entre 0,1 et 1 000 kPa, plus préférentiellement entre 0,1 et 300 kPa. 25 Par « fibres de polymère réticulé » on entend un matériau fibreux comprenant un polymère réticulé, ledit polymère réticulé étant obtenu par l'application d'un traitement thermique ou optique approprié à un polymère préalablement organisé sous la forme de fibres. Sous l'effet dudit traitement thermique ou optique, le 30 polymère adopte une organisation structurale 3D particulière pour conduire à un polymère réticulé sans perdre sa morphologie fibreuse. La réticulation est définie comme la formation d'un réseau tridimensionnel par pontage des chaines polymériques. La nature du réseau dépend de la sollicitation thermique ou optique. 7 Les procédés de synthèse de fibres de polymère sont bien connus de l'homme du métier, parmi ceux-ci on peut citer l'électrofilage. Les procédés de réticulation d'un polymère plastique par un traitement thermique ou optique sont également bien connus de l'homme du métier. Parmi les procédés thermiques de réticulation, 5 l'application d'un traitement pendant au moins 10 minutes à une température comprise entre 40 et 400°C est connu pour conduire à l'aromatisation des fibres polymère et leur réticulation. Parmi les procédés optiques de réticulation, on peut citer notamment la photoréticulation UV. 10 Un réseau 3D de fibres de polymère réticulé selon l'invention est biocompatible, infusible et, de préférence, insoluble dans les solvants usuels utilisés en biologie, tels que notamment l'eau, les alcools ou le DMSO. Par « biocompatible » on entend un support qui n'induit pas d'effet cytostatique et/ou 15 cytotoxique vis-à-vis des cellules avec lequel il est en contact. Un réseau 3D selon l'invention est également de préférence non biodégradable au contact desdites cellules. Dans un réseau 3D selon l'invention, ledit polymère réticulé est obtenu à partir : 20 - d'une solution de polymère comprenant : au moins 10°/o d'acrylique tel que le polyacrylonitrile (PAN) ou le polyméthacrylate de méthyle (PMMA) ; ou au moins 10 % d'un polyamide, par exemple le polyhexaméthylène adipamide (PA 6.6 ou nylon), ou au moins 10 % d'un autre motif réticulable, ou - une solution de co-polymère ou de mélange comprenant au moins 10°/o du 25 copolymère styrène-acrylonitrile (SAN), ou au moins 10 % d'un copolymère ou mélange tel que l'Acrylonitrile-Butadiène-Styrène (ABS), le butadiène-acrylonitrile (NBR), ou au moins 10% d'un autre motif réticulable. Par « réseau 3D de fibres de polymère réticulé» on entend un réseau constitué de 30 fibres dont au moins l'enveloppe, c'est-à-dire la partie superficielle, est constituée d'un matériau comprenant au moins 10°/o de polymère réticulé, ce pourcentage étant exprimé en pourcentage massique dudit matériau. Le coeur desdites fibres peut être constitué par tout matériau approprié, identique ou différent du matériau constituant l'enveloppe des fibres. Selon cet aspect, au moins l'enveloppe desdites fibres est 35 constituée d'un matériau comprenant au moins 10 %, au moins 20 %, au moins 30 8 %, au moins 40 %, au moins 50 %, au moins 60 %, au moins 70 %, au moins 80 % ou au moins 90 % d'un polymère réticulé, ce pourcentage étant exprimé en pourcentage massique du matériau constituant la surface desdites fibres. Un réseau 3D selon l'invention dans lequel le coeur et l'enveloppe des fibres sont constitués de 5 matériaux différents peut notamment être obtenu par un procédé d'électrofilage co- axial, dans lequel les polymères constituant l'enveloppe et le coeur desdites fibres sont projetés simultanément. Selon un mode de réalisation particulier, l'enveloppe et le coeur des fibres d'un réseau 10 3D selon l'invention sont constituées d'un matériau comprenant au moins 10 %, au moins 20 %, au moins 30 %, au moins 40 %, au moins 50 %, au moins 60 %, au moins 70 %, au moins 80 % ou au moins 90 % d'un polymère réticulé, ce pourcentage étant exprimé en pourcentage massique du matériau constituant la surface desdites fibres. 15 Selon un mode de réalisation particulier, ledit polymère réticulé est obtenu à partir d'un polymère comprenant au moins 10% d'un polymère choisi parmi : les polymères de type acrylique, tel que notamment le polyacrylonitrile (PAN), et les polymères de type polyamide, lesdits polymères étant présents sous la forme de polymère ou de 20 copolymère. Selon un exemple particulier, ledit polymère plastique comprend au moins 50% de PAN, le pourcentage de PAN étant exprimé en pourcentage de la masse totale des différents polymères. Selon cet aspect particulier, ledit réseau 3D est constitué de fibres dont le coeur est 25 constitué de tout matériau approprié tel que notamment un polymère, ou un gel. Selon un aspect plus particulier d'un réseau 3D selon l'invention, lesdites fibres sont entièrement constituées d'un polymère réticulé. Selon cet aspect, un réseau 3D selon l'invention est constitué de fibres comprenant au moins 10 %, au moins 20 %, au 30 moins 30 %, au moins 40 %, au moins 50 %, au moins 60 %, au moins 70 %, au moins 80 % ou au moins 90 % d'un polymère réticulé, ce pourcentage étant exprimé en pourcentage massique desdites fibres. Selon un autre mode de réalisation particulier, un réseau 3D selon l'invention est 35 constitué de fibres de polymère réticulé, ledit polymère réticulé comprenant au moins 9 un composé rigidifiant, ledit composé rigidifiant étant de préférence choisi parmi les nanocharges, et plus préférentiellement parmi : les nanoparticules, les nanotubes, les nanofibres et les nanofeuillets. 5 Selon un mode de réalisation particulier, un réseau selon l'invention est constitué de fibres comprenant au moins 10 'Vo, au moins 20 'Vo, au moins 30 'Vo, au moins 40 'Vo, au moins 50 'Vo, au moins 60 'Vo, au moins 70 'Vo, au moins 80 % ou au moins 90 % d'un polymère réticulé dérivé de PAN, ce pourcentage étant exprimé en pourcentage massique de la solution de PAN avant sa réticulation. 10 Selon un aspect particulier, le diamètre des fibres d'un réseau 3D selon l'invention est compris entre 0,1 et 1,5 gn, de préférence entre 0,2 et 1,2 gn, de préférence entre 0,3 et 1,1 gn, de préférence entre 0,4 et 1 gn, de préférence entre 0,5 et 0,9 gn, et plus préférentiellement entre 0,6 et 0,8 gn, cette valeur représentant la moyenne des 15 diamètres des fibres mesurés au sein dudit réseau. Ledit diamètre est mesuré par tout moyen connu par un homme du métier, et notamment par microscopie électronique à balayage. Par «interstice entre lesdites fibres» on entend l'espace libre, ou « pore », situé entre 20 au moins deux fibres du réseau, dans lequel au moins une cellule, lorsqu'elle est mise en contact avec ledit réseau, est susceptible de se placer. Dans un réseau 3D selon l'invention, avant toute éventuelle fonctionnalisation de la surface des fibres, la taille des interstices est la dimension moyenne de la surface desdits interstices, cette taille est comprise entre 0,1 et 50 gn2, de préférence entre 1 et 10 gn2, et plus 25 préférentiellement entre 1 et 2 gn2. Cette dimension est mesurée notamment par microscopie électronique ou microscopie optique confocale. Selon une autre définition, la porosité d'un réseau selon l'invention est définie par un seuil de filtration compris entre 0,1 et 50 gn, de préférence entre 1 et 10 gn, et plus préférentiellement entre 1 et 2 gn. Cette dimension est définie avant toute éventuelle fonctionnalisation de la 30 surface des fibres comme par exemple leur recouvrement par une protéine de la matrice extracellulaire, ladite fonctionnalisation ne modifiant pas sensiblement la taille des interstice entre les fibres. Par « rigidité » on entend une caractéristique définie par le module d'élasticité. La 35 rigidité d'un réseau selon l'invention est caractérisée par un module d'élasticité 10 compris entre 0,01 et 10 000 kPa, de préférence entre 0,1 et 10 000 kPa, de préférence entre 0,1 et 1 000 kPa, de préférence entre 0,1 kPa et 300 kPa. Le module d'élasticité est mesuré par tout moyen connu de l'homme du métier et notamment par microscopie à force atomique, mettant en oeuvre l'application d'une force variant du 5 picoNewton au nanoNewton. Selon un aspect particulier, un réseau 3D selon l'invention est caractérisé par des fibres alignées entre elles, ou suivant une orientation générale sans toutefois être nécessairement strictement parallèles. Selon un autre aspect particulier, un réseau 3D 10 selon l'invention est caractérisé par des fibres organisées de façon aléatoire. Selon un aspect plus particulier, l'invention a pour objet un réseau 3D de fibres de polymère réticulé obtenu par la réticulation thermique d'une solution de polyacrylonitrile (PAN). Selon un aspect plus particulier de l'invention, ladite solution 15 comprend du PAN à l'exclusion de tout autre polymère, selon un autre aspect plus particulier, ladite solution comprend du PAN sous forme de copolymère. Par « polyacrylonitrile » on entend un composé de formule (C3H3N)n de formule (I) suivante : 20 CN (I) Selon un aspect plus particulier, un réseau 3D selon l'invention est constitué de fibres dont la surface comprend au moins 10 'Vo, au moins 20 'Vo, au moins 30 'Vo, au moins 40 'Vo, au moins 50 'Vo, au moins 60 'Vo, au moins 70 'Vo, au moins 80 % au moins 25 90 'Vo, au moins 95 % ou au moins 98 % d'un polymère réticulé obtenu par la réticulation thermique de PAN, ledit pourcentage étant exprimé en pourcentage massique de la surface desdites fibres. Selon un aspect encore plus particulier, un réseau 3D selon l'invention est constitué 30 de fibres comprenant au moins 10 'Vo, de préférence au moins 20 'Vo, au moins 30 'Vo, au moins 40 'Vo, au moins 50 'Vo, au moins 60 'Vo, au moins 70 'Vo, au moins 80 % au 11 moins 90 %, au moins 95 % ou au moins 98% d'un polymère réticulé obtenu par la réticulation thermique de PAN, ce pourcentage étant exprimé en pourcentage massique desdites fibres. 5 Selon un autre aspect particulier, un réseau 3D selon l'invention présente des propriétés d'autofluorescence, en particulier aux longueurs d'ondes suivantes : en vert (488 nm) et rouge (594 nm), et dans une moindre mesure en bleu (350 nm) et dans l'infrarouge (647 nm). Ces propriétés sont mesurables notamment par microscopie de fluorescence, par excitation à 488, 594, 350 et/ou 647 nm. Ces propriétés sont 10 également mesurables par la technique dite de Lambda Scan, par exemple en appliquant au matériau une excitation aux longueurs d'onde d'excitation 405, 458, 488, 524, 561 et/ou 633 nm puis en déterminant la longueur d'onde et l'intensité du signal émis. 15 Selon un aspect particulier, l'invention a pour objet un réseau 3D de polymère réticulé caractérisé en ce que : - ledit polymère réticulé est obtenu par la réticulation thermique d'une solution de polyacrylonitrile, - le diamètre desdites fibres est compris entre 0,1 et 1,5 gn, de préférence 20 entre 0,3 et 1 gn, et plus préférentiellement entre 0,6 et 0,8 gn, - la taille des interstices entre lesdites fibres est comprise entre 0,1 et 50 gn2, de préférence entre 0,5 et 10 gn2, et plus préférentiellement entre 1 et 2 gn2, et - la rigidité dudit réseau est caractérisée par un module d'élasticité compris 25 entre 0,1 et 10 000 kPa, de préférence entre 0,1 kPa et 300 kPa, - optionnellement, la surface des fibres est recouverte par au moins une protéine de la matrice extracellulaire. Parmi ces protéines, on peut citer notamment la laminine, la fibronectine, la vitronectine, l'acide hyaluronique et le collagène. 30 Selon un aspect encore plus particulier, l'invention a pour objet un réseau 3D de polymère réticulé caractérisé en ce que : - ledit polymère réticulé est obtenu par la réticulation thermique d'une solution de polyacrylonitrile, 35 - le diamètre desdites fibres est compris entre 0,6 et 0,8 gn, 12 - la taille des interstices entre lesdites fibres est comprise entre 1 et 2 lim2, et - la rigidité dudit réseau est caractérisée par un module d'élasticité compris entre 0,1 et 10 000 kPa, de préférence entre 0,1 et 300 kPa, - optionnellement, la surface des fibres est recouverte par au moins une 5 protéine de la matrice extracellulaire, notamment la laminine. Selon cet aspect encore plus particulier, ledit réseau 3D de fibres est adapté en tant que support de cellules de glioblastome. Selon un aspect encore plus particulier, l'invention a pour objet un réseau 3D de fibres 10 de polymère réticulé, caractérisé en ce que ledit polymère comprend un composé rigidifiant. Un tel composé rigidifiant est de préférence choisi parmi les composés bien connus à cet effet par un homme du métier. Il peut notamment être choisi parmi les nanocharges, et de préférence parmi : les nanoparticules, les nanotubes, les nanofibres et les nanofeuillets. Plus préférentiellement, ledit composé rigidifiant est 15 choisi parmi les nanotubes de carbone, notamment par les nanotubes de carbone multifeuillets (Multi Wall Carbon tubes ou MWCT) qui peuvent être facilement dispersés par l'homme de l'art dans un solvant adapté au polymère, lesdits nanotubes pouvant être fonctionnalisés en surface par des fonctions -COOH ou -NH2 pour favoriser leur dispersion. Selon cet aspect, ledit composé rigidifiant est présent au 20 sein dudit polymère réticulé, il n'est donc pas additionné au réseau 3D après la synthèse de celui-ci mais au contraire il est incorporé au polymère. Selon un aspect particulier, au moins l'enveloppe desdites fibres du réseau comprend ledit polymère réticulé incorporant un composé rigidifiant, à une concentration de 25 composé rigidifiant comprise entre 0,00001 et 5 'Vo, de préférence entre 0,00001 et 1 'Vo, de préférence entre 0,0001 et 0,1 'Vo, de préférence entre 0,0002 et 0,08 'Vo, de préférence entre 0,00075 et 0,05 'Vo, exprimé en pourcentage massique de la solution dudit polymère avant réticulation. 30 Selon un aspect plus particulier, ledit composé rigidifiant est présent au sein du matériau constituant l'enveloppe et le coeur de ladite fibre. Selon un aspect encore plus particulier, l'invention a pour objet un réseau 3D de fibres de polymère réticulé caractérisé en ce que la surface desdites fibres est recouverte 35 par au moins une protéine de la matrice extracellulaire. Parmi les protéines de la 13 matrice extracellulaire, on peut citer notamment la laminine, la fibronectine, la vitronectine, l'acide hyaluronique et le collagène. Par « fibre recouverte par au moins une protéine» on entend une fibre à la surface de 5 laquelle est présente une protéine, à une densité de protéines supérieure ou égale à 10 lig/cm2. Comme observé par microscopie, lesdites protéines peuvent être présentes de manière discontinue à la surface desdites fibres. Selon un aspect particulier, un réseau 3D de fibres de polymère réticulé selon la 10 présente invention est caractérisé en ce que la surface des fibres du réseau est recouverte par au moins une protéine du milieu extracellulaire, de préférence la laminine. Selon un aspect particulier, un réseau 3D de fibres de polymère réticulé selon la 15 présente invention est caractérisé en ce que : - ledit polymère réticulé est obtenu par la réticulation thermique de PAN, - le diamètre des fibres est compris entre 0,1 et 1,5 JIM, de préférence entre 0,3 et 1 JIM, et plus préférentiellement entre 0,6 et 0,8 JIM, - la taille des interstices entre les fibres est comprise entre 0,1 et 50 iM2, de 20 préférence entre 0,5 et 10 iM2, plus préférentiellement entre 1 et 2 iM2, - la rigidité dudit réseau est caractérisée par un module d'élasticité compris entre 0,01 et 10 000 kPa, de préférence entre 0,1 et 10 000 kPa, de préférence entre 0,01 kPa et 1 000 kPa, de préférence entre 0,1 et 300 kPa, - la taille des interstices entre les fibres est comprise entre 0,1 et 50 iM2, de 25 préférence entre 0,5 et 10 iM2, plus préférentiellement entre 1 et 2 iM2, - le polymère réticulé comprend un composé rigidifiant, choisi de préférence parmi les nanotubes de carbone, à une concentration comprise entre 0,00001 et 5 %, de préférence entre 0,0001 et 1 %, de préférence entre 0,0001 et 0,1 %, de préférence entre 0,0002 et 0,080%, de préférence 30 entre 0,00075 et 0,05 %, exprimée en pourcentage massique desdites fibres, - le réseau émet une lumière fluorescente lorsqu'il est soumis à une énergie lumineuse, et - la surface des fibres du réseau est recouverte par au moins une protéine du 35 milieu extracellulaire, de préférence la laminine. 14 Selon un aspect encore plus particulier, l'invention a pour objet un réseau 3D de fibres de PAN, caractérisé en ce que : - le diamètre des fibres est compris entre 0,3 et 1 !am, 5 - les fibres comprennent des nanotubes de carbone à une concentration comprise entre 0,0002 et 0,080%, de préférence comprise 0,00075 et 0,05 %, exprimée en pourcentage massique desdites fibres, - la rigidité du réseau est caractérisée par un module d'élasticité compris entre 0,1 et 1 000 kPa, de préférence entre 0,1 et 300 kPa, et 10 - la surface des fibres est recouverte de laminine. L'invention a pour deuxième objet un procédé de préparation d'un réseau 3D de fibres selon l'invention, le procédé comprenant les étapes suivantes : a) une étape de synthèse dudit réseau par électrofilage d'une solution de 15 PAN dont la concentration est comprise entre 8 et 12%, de préférence 10 %, exprimée en pourcentage massique de ladite solution de PAN, pour obtenir un réseau 3D de fibres, et b) une étape de traitement thermique sous atmosphère oxydante et à une température comprise entre 40 °C et 400 °C, de préférence entre 200 °C et 20 300 °C, du réseau 3D de fibres obtenu lors de l'étape a), ladite étape a) de synthèse par électrofilage étant caractérisée en ce que : - la solution de PAN est projetée par une aiguille dont l'amplitude de déplacement est comprise entre 30 et 50 mm, de préférence 40 mm, et dont la vitesse de déplacement est comprise entre 2 et 10 mm/seconde, de 25 préférence de 5 mm/seconde, - la distance entre la source de polymère et l'électrode collectrice est comprise entre 1 et 50 cm, de préférence entre 10 et 30 cm, plus préférentiellement de 15 cm, et le champ électrique appliqué dans le champ de projection est compris entre 16 et 24 kV, de préférence de 20 kV, et 30 - le débit de la solution de polymère pour l'alimentation de la seringue est compris entre 0,5 et 8,6 mL/h. Selon cet aspect, ladite solution est préparée à partir de PAN sont le degré de pureté est supérieur ou égale à 90 %, de préférence supérieure ou égale à 92 %, de 35 préférence supérieure ou égale à 95 %, 96 %, 97 %, 98 % ou 99 %- Selon un autre 15 aspect, ledit PAN est caractérisé par une masse molaire moyenne en masse (Molecular Weight ou MW) de 150 000. Le PAN est commercialisé par différents fournisseurs connus. Le PAN commercialisé par la société Sigma-Aldrich@ est particulièrement adapté pour cet aspect de l'invention. 5 Selon un premier aspect particulier, un procédé selon l'invention est caractérisé en ce que la solution de PAN est projetée sur une électrode collectrice rotative, de préférence un tambour, de diamètre compris entre 12 et 18 cm, de préférence de 15 cm, la vitesse de rotation de ladite électrode étant comprise entre 1 et 100 000 g, de 10 préférence entre 1 et 1 000 g et plus préférentiellement de 335 g. La mise en oeuvre d'un tel procédé conduit à l'obtention d'un réseau comprenant des fibres alignées, ledit réseau de fibres alignées présentant une orientation générale plutôt que des fibres strictement parallèles. Selon un autre aspect particulier, dans un procédé selon l'invention la solution de PAN est projetée sur un collecteur plan non rotatif, la mise en 15 oeuvre de cet autre aspect du procédé conduit à synthèse d'un réseau 3D comprenant des fibres enchevêtrées, dans lequel les fibres ne présentent aucune orientation générale. Selon un autre aspect particulier, un procédé selon l'invention est caractérisé en ce 20 que la solution de PAN ne comprend pas de composé rigidifiant, tel que des nanoparticules, des nanotubes, des nanofibres ou des nanofeuillets. Plus particulièrement, un procédé selon l'invention met en oeuvre une solution de PAN comprenant des nanotubes de carbone, et notamment des nanotubes de carbone multifeuillets (MWCT).Selon cet aspect particulier, l'étape de synthèse par 25 électrofilage est caractérisée en ce que : - le champ électrique appliqué dans le champ de projection est compris entre 16 et 24 kV, de préférence de 20 kV, et - le débit de la solution de polymère pour l'alimentation de la seringue est compris entre 0,5 et 8,6 mL/h, de préférence entre 2,1 et 2,7 mL/h, et de 30 préférence 2,4 mL/h. Selon un autre aspect particulier, un procédé selon l'invention est caractérisé en ce que la solution de PAN comprend un composé rigidifiant, de préférence choisi parmi les nanocharges, et plus préférentiellement parmi : les nanoparticules, les nanotubes, 35 les nanofibres et les nanofeuillets. Plus particulièrement, un procédé selon l'invention 16 met en oeuvre une solution de PAN comprenant des nanotubes de carbone, et notamment des nanotubes de carbone multifeuillets (MWCT). Selon un aspect plus particulier, les fibres dudit réseau comprennent un composé 5 rigidifiant, à une concentration comprise entre 0,00001 et 5 'Vo, de préférence entre 0,00001 et 1 'Vo, de préférence entre 0,0001 et 0,1 'Vo, de préférence entre 0,002 et 0,08 'Vo, et de préférence entre 0,0075 et 0,05 'Vo, exprimé en pourcentage massique de la solution du polymère avant réticulation. 10 Selon un autre aspect particulier, un procédé selon l'invention comprend une étape d'électrofilage d'une solution d'un polymère, ladite solution comprenant un composé rigidifiant, de préférence constitué par des nanotubes de carbone, et un agent dispersant, de préférence un tensioactif et plus préférentiellement un tensioactif non ionique. La présence dudit agent dispersant assure une bonne solubilisation dudit 15 agent rigidifiant. Selon cet aspect particulier, un procédé selon l'invention est caractérisé en ce que la solution de PAN comprend un composé rigidifiant, choisi parmi les nanoparticules, les nanotubes, les nanofibres et les nanofeuillets, de préférence les nanotubes de 20 carbone, et notamment des nanotubes de carbone multifeuillets (MWCT), et l'étape de synthèse par électrofilage est caractérisée en ce que : - le champ électrique appliqué dans le champ de projection est compris entre 16 et 24 kV, de préférence de 20 kV, et - le débit de la solution de polymère pour l'alimentation de la seringue est 25 compris entre 0,5 et 8,6 mL/h, de préférence entre 0,5 et 1,9, mL/h et de préférence entre 0,8 et 1,5 mL/h. Plus particulièrement, un procédé selon l'invention est caractérisé en ce que l'étape b) de traitement thermique appliqué au réseau 3D comprend le maintien sous 30 atmosphère oxydante dudit réseau pendant au moins 10 minutes, de préférence entre 10 et 300 minutes, de préférence entre 20 et 180 minutes, entre 60 et 150 minutes, plus préférentiellement pendant 120 minutes, à une température comprise entre 40 et 400 °C, de préférence entre 100 et 300 °C, plus préférentiellement à une température de 250 °C. Ladite étape de traitement thermique sous atmosphère 35 oxydante est précédée par une montée en température et suivie par une descente en 17 température, selon les caractéristiques du dispositif utilisé pour l'application dudit traitement thermique. Lors dudit traitement thermique, la couleur du réseau passe de blanc à marron, 5 traduisant l'aromatisation des fibres et la réticulation du polymère. Plus particulièrement selon ce deuxième aspect, l'invention a pour objet un procédé comprenant les étapes suivantes : a) une étape de synthèse dudit réseau par électrofilage d'une solution de 10 10 % de PAN comprenant 0,05 % de nanotubes de carbone MWCT, ladite étape a) étant caractérisée en ce que : - la solution de PAN est projetée par une aiguille dont l'amplitude de déplacement est comprise entre 30 et 50 mm et dont la vitesse de déplacement est comprise entre 2 et 10 mm/seconde, 15 - la distance entre la source de polymère et l'électrode collectrice est comprise entre 1 et 50 cm, et le champ électrique appliqué dans le champ de projection est de 20 kV, et - le débit de la solution de polymère pour l'alimentation de la seringue est de 2,4 ml/h. 20 b) une étape de traitement thermique sous atmosphère oxydante et à une température comprise entre 200 °C et 300 °C, pendant 120 minutes, du réseau 3D de fibres obtenu lors de l'étape a). Selon un autre aspect particulier, un procédé selon l'invention est caractérisé en ce 25 que ladite étape de traitement thermique est suivie par le traitement de la surface des fibres du réseau, destiné à fonctionnaliser lesdites fibres, et notamment contribuer à mimer l'environnement extracellulaire des cellules en contact avec un réseau 3D selon l'invention. Selon un aspect particulier d'un procédé selon l'invention, l'étape de traitement de surface comprend la mise en présence du réseau avec une solution d'au 30 moins une protéine de la matrice extracellulaire, notamment choisie parmi : la laminine, la fibronectine, la vitronectine, l'acide hyaluronique et le collagène. Cette solution d'au moins une protéine de la matrice extracellulaire est préparée dans un tampon approprié et dans des conditions de concentration appropriées. Par exemple, la laminine est préparée dans du tampon phosphate salin (PBS) à une concentration 18 comprise entre 1 et 2 mg/ml, le réseau est ensuite mis en contact avec une solution de laminine de concentration comprise entre 5 et 20 l.tg/ml. Dans un procédé selon l'invention, la mise en présence du réseau avec une solution 5 d'au moins une protéine de la matrice extracellulaire est optionnellement précédée par un traitement préalable de la surface des fibres dudit réseau, destiné à améliorer la qualité de la fonctionnalisation dudit réseau. Ledit traitement préalable est mis en oeuvre par tout procédé adapté, connu de l'homme du métier, notamment par un dépôt chimique, mis en oeuvre en phase liquide ou gazeuse. Selon un aspect préféré, 10 un tel dépôt chimique comprend la mise en présence, notamment par immersion, avec une solution de poly-D-lysine à une concentration comprise entre 5 et 50 ig/ml. Selon cet aspect particulier, un procédé selon l'invention comprend le traitement de la surface des fibres du réseau 3D au moyen des étapes successives suivantes : 15 - traitement préalable de la surface des fibres, - traitement de la surface conduisant à la fonctionnalisation des fibres avec au moins une protéine de la matrice extracellulaire choisie parmi : la fibronectine, la vitronectine, l'acide hyaluronique et le collagène, et de préférence la laminine. 20 Selon un aspect plus particulier, un procédé selon l'invention comprend le traitement de la surface des fibres du réseau 3D au moyen des étapes successives suivantes : - traitement préalable avec une solution de poly-D-lysine, - traitement de la surface avec une solution de laminine. 25 L'invention a pour troisième objet un dispositif pour le support de cellules, comprenant un réseau 3D infusible de fibres de polymère réticulé selon l'invention ou un réseau obtenu par un procédé selon l'invention. 30 Un tel dispositif peut notamment être constitué par ledit réseau en tant que tel, ou par ledit réseau disposé ou inséré dans tout support approprié, comme par exemple une boite de culture. A titre d'exemple, un dispositif selon l'invention peut être constitué par une plaque de type plaque multi-puits dont au moins un puits comprend un réseau 3D de fibres selon l'invention. Selon un aspect particulier, l'invention a pour 35 objet un dispositif comprenant un ou plusieurs réseaux 3D selon l'invention, 19 identiques ou différents, disposés ou insérés au sein de tout support approprié de type « plaque multi puits ». L'invention a pour quatrième objet l'utilisation en tant que support de cellules d'un 5 réseau 3D selon l'invention, d'un réseau 3D obtenu par un procédé selon l'invention ou d'un dispositif comprenant un tel réseau 3D. Une telle utilisation comprend successivement : - la mise en contact de cellules d'intérêt avec un réseau 3D selon l'invention, d'un réseau 3D obtenu par un procédé selon l'invention ou d'un dispositif 10 comprenant un tel réseau 3D, dans des conditions et pendant une durée appropriées, et - l'observation et éventuellement la détermination d'au moins un paramètre caractérisant lesdites cellules et/ou l'analyse biochimique desdites cellules. 15 Lesdites conditions et durée appropriée sont bien connues de l'homme du métier spécialiste de la culture cellulaire, et sont notamment relatives au milieu dans lequel sont suspendues les cellules, leur concentration et leur température d'incubation. Les paramètres caractérisant les cellules sont notamment choisis parmi : l'état de vie 20 ou de mort cellulaire, le nombre de cellule, la localisation des cellules à la surface et/ou au sein dudit réseau, la présence de cellules isolées et/ou groupées, la taille et la forme des cellules, la caractérisation du noyau et des organites. Les moyens d'observation desdites cellules sont notamment, mais non exclusivement, tout type de microscopie, comme par exemple électronique à balayage, la microscopie à 25 fluorescence classique, la microscopie confocale, la microscopie multiphoton, la microscopie à épifluorescence, la vidéo microscopie et l'imagerie tridimensionnelle. L'analyse biochimique des cellules comprend notamment, mais non exclusivement : l'analyse qualitative et/ou quantitative de l'ADN, de l'ARN, des protéines cellulaires et 30 des métabolites, par tout moyen approprié connu par un homme du métier. De tels moyens incluent notamment les études transcriptomiques et protéomiques. Selon un aspect plus particulier, l'invention a pour objet l'utilisation d'un réseau 3D selon l'invention, d'un réseau 3D obtenu par un procédé selon l'invention ou d'un 35 dispositif comprenant un tel réseau 3D en tant que support de cellules prolifératives 20 ou cancéreuses. Selon un aspect encore plus particulier, l'invention a pour objet l'utilisation d'un réseau 3D selon l'invention, d'un réseau 3D obtenu par un procédé selon l'invention ou d'un dispositif comprenant un tel réseau 3D en tant que support de cellules de glioblastome, plus particulièrement de cellules invasives de glioblastome 5 (Glioblastome Invasive Cells). Selon un autre aspect plus particulier, l'invention a pour objet l'utilisation d'un réseau 3D selon l'invention, d'un réseau 3D obtenu par un procédé selon l'invention ou d'un dispositif comprenant un tel réseau 3D pour l'étude et la caractérisation de la survie, 10 de la prolifération, de la différentiation et/ou de la migration de cellules. Selon cet aspect, lesdites cellules sont notamment des cellules cancéreuses, et plus particulièrement des cellules de glioblastome. Les exemples 1 à 3 et les figures 1 à 6 qui suivent illustrent l'invention. 15 DESCRIPTION DES FIGURES Les figures 1A à 1C illustrent la caractérisation physique d'un réseau 3D de fibres selon l'invention, conformément à l'exemple 1 : Fig. 1A : images de microscopie électronique à balayage (barre d'échelle : 50 gn) de fibres de PAN alignées (image de 20 gauche) ou non alignées (image de droite) ; fig. 1B : image de l'immunocoloration montrant les dépôts de laminine sur les fibres (barre d'échelle : 20 gn), fig. 1C : reconstitution 3D à partir d'un « z-stack » correspondant à l'acquisition de l'image de la fig. 1B, les dépôts discontinus de laminine sur les fibres sont indiqués par des flèches (barre d'échelle : 20 gn). 25 Les figures 2A à 2F illustrent l'adhérence et la pénétration des neurosphères (NS) au sein du réseau de fibres, selon l'exemple 2 : Fig. 2A : image montrant l'adhérence et la pénétration des neurosphères dans le réseau 3D (barre d'échelle : 500 gn), au moment du dépôt une neurosphère contient 5.000 cellules ; fig. 2B : image montrant 30 les neurosphères de cellules G1i4 5 heures après dépôt sur le réseau de fibres (barre d'échelle : 200 gn) ; fig. 2C : image montrant les neurosphères de cellules G1i4 6 jours après dépôt sur le réseau de fibres (barre d'échelle : 200 gn), fig. 2D : vue latérale de la répartition des cellules G1i4 migratoires, en s'éloignant des neurosphères et en profondeur dans le réseau de fibres (barre d'échelle : 20 in), fig. 2E : image de 35 l'immunocoloration montrant l'adhésion des cellules G1i4 aux fibres (barre d'échelle : 21 10 gn) les flèches indiquent les cellules G1i4 ; fig. 2F : reconstitution 3D à partir d'un « z-stack » correspondant à l'acquisition de l'image (fig. 2E). Les figures 3A à 3D illustrent la migration individuelle ou collective de cellules 5 déposées sur un réseau 3D de fibres, selon l'exemple 2, après 6 jours de culture en conditions de différentiation, en absence (fig. 3A et 3B) ou en présence (fig. 3C et 3D) de laminine ; fig. 3A) et 3C : visualisation des cellules G1i4 par microscopie électronique à balayage (barre d'échelle : 500 gn), fig. 3B et 3D : visualisation des cellules G1i4 après marquage du cytosquelette d'actine à la phalloïdine verte (barre 10 d'échelle : 20 gn). En fig. 3A et 3B, les flèches indiquent les extensions lamellipodes des cellules périphériques et les cellules rondes situées au centre d'un groupe de cellules migrant collectivement, en absence de laminine sur les fibres. En fig. 3C et 3D, les flèches indiquent les cellules migrant individuellement, en présence de laminine sur les fibres. 15 La figure 4 illustre le nombre de migrations collectives (en ordonnées) quantifié en présence (histogramme de gauche) ou en absence (histogramme de droite) de laminine sur les fibres alignées, les agrégats formés par au moins 2 cellules et séparés physiquement des neurosphères sont considérés comme une migration collective, les 20 résultats sont représentatifs d'au moins 3 expériences différentes, ****p REVENDICATIONS1. Réseau tridimensionnel infusible de fibres de polymère réticulé, caractérisé en ce que : - le diamètre desdites fibres est compris entre 0,1 et 1,5 gn, de préférence entre 0,3 et 1 gn, et plus préférentiellement entre 0,6 et 0,8 gn, - la taille des interstices entre lesdites fibres est comprise entre 0,1 et 50 gn2, de préférence entre 0,5 et 10 gn2, et plus préférentiellement entre 1 et 2 gn2, et - la rigidité dudit réseau est caractérisée par un module d'élasticité compris entre 0,01 et 10 000 kPa, de préférence entre 0,1 et 10 000 kPa, de préférence entre 0,1 et 1 000 kPa, plus préférentiellement entre 0,1 et 300 kPa. 2. Réseau tridimensionnel selon la revendication 1, caractérisé en ce que : - ledit polymère est obtenu par la réticulation thermique de polyacrylonitrile (PAN), - la rigidité du réseau est caractérisée par un module d'élasticité compris entre 0,01 et 10 000 kPa, de préférence entre 0,1 et 10 000 kPa, de préférence entre 0,1 et 1 000 kPa, plus préférentiellement entre 0,1 et 300 kPa, et - optionnellement la surface des fibres est recouverte par au moins une protéine de la matrice extracellulaire, de préférence choisie parmi : la laminine, la fibronectine, la vitronectine, l'acide hyaluronique et le collagène. 3. Réseau tridimensionnel selon la revendication 2, caractérisé en ce que : - ledit polymère est obtenu par la réticulation thermique de PAN, - ledit polymère réticulé comprend des nanocharges, de préférence des nanotubes de carbone, à une concentration comprise entre 0,00001 et 5 %, de préférence entre 0,00001 et 1 'Vo, de préférence entre 0,0001 et 0,1 'Vo, de préférence entre 0,0002 et 0,08 'Vo, de préférence entre 0,00075 et 0,05 'Vo, ledit pourcentage étant exprimé en pourcentage massique de la solution du polymère avant réticulation, 34 - la rigidité du réseau est caractérisée par un module d'élasticité compris entre 0,1 et 1 000 kPa, de préférence entre 0,1 et 300 kPa, et - la surface des fibres est recouverte de laminine. 5 4. Procédé de préparation d'un réseau tridimensionnel de fibres de polymère réticulé selon la revendication 3, ledit procédé comprenant les étapes successives suivantes : a) une étape de synthèse dudit réseau par électrofilage d'une solution de PAN dont la concentration est comprise entre 8 et 12 'Vo, de préférence de 10 'Vo, 10 exprimé en pourcentage massique de ladite solution de PAN, pour obtenir un réseau tridimensionnel de fibres, et b) une étape de traitement thermique sous atmosphère oxydante et à une température comprise entre 40 °C et 400 °C, de préférence entre 200 °C et 300 °C, du réseau tridimensionnel de fibres obtenu lors de l'étape a), 15 ladite étape de synthèse par électrofilage étant caractérisée en ce que : - la solution de PAN est projetée par une aiguille dont l'amplitude de déplacement est comprise entre 30 et 50 mm, de préférence 40 mm, et dont la vitesse de déplacement est comprise entre 2 et 10 mm/seconde, de préférence 5 mm/seconde, 20 - la distance entre la source de polymère et l'électrode collectrice est comprise entre 1 et 50 cm, de préférence entre 10 et 30 cm et plus préférentiellement 15 cm, et le champ électrique appliqué dans le champ de projection est compris entre 16 et 24 kV, de préférence 20 kV, et - le débit de la solution de polymère lors de l'alimentation de la seringue est 25 compris entre 0,5 et 8,6 mL/h. 5. Procédé selon la revendication 4, caractérisé en ce que la solution de PAN est projetée sur une électrode collectrice rotative, de préférence un tambour, de diamètre compris entre 12 et 18 cm, de préférence de 15 cm, la vitesse de 30 rotation de ladite électrode étant comprise entre 1 et 100 000 g, de préférence entre 1 et 1 000 g et plus préférentiellement de 335 g. 6. Procédé selon l'une quelconque des revendications 4 ou 5, caractérisé en ce que ladite solution de polymère comprend des nanotubes de carbone à une concentration comprise entre 0,00001 et 5 'Vo, de préférence entre 0,00001 et 35 1 'Vo, de préférence entre 0,0001 et 0,1 'Vo, de préférence entre 0,0002 et 0,08 'Vo, de préférence entre 0,00075 et 0,05 'Vo, exprimé en pourcentage massique de ladite solution de polymère avant réticulation. 5 7. Procédé selon l'une quelconque des revendications 4 à 6, caractérisé en ce que ladite étape de traitement thermique est suivie par une étape de traitement de la surface desdites fibres, comprenant la mise en présence dudit réseau avec une solution d'au moins une protéine de la matrice extracellulaire, ladite protéine étant de préférence choisie parmi : la laminine, la fibronectine, la 10 vitronectine, l'acide hyaluronique et le collagène, ladite mise en présence étant optionnellement précédée par un traitement préalable de la surface des fibres dudit réseau. 8. Dispositif pour le support de cellules, comprenant au moins un réseau selon 15 l'une quelconque des revendications 1 à 3 ou un réseau susceptible d'être obtenu par un procédé selon l'une quelconque des revendications 4 à 7. 9. Utilisation d'un réseau tridimensionnel selon l'une quelconque des revendications 1 à 3, d'un réseau tridimensionnel obtenu par un procédé selon 20 l'une quelconque des revendications 4 à 7 ou d'un dispositif selon la revendication 8, en tant que support de cellules. 10. Utilisation selon la revendication 9, caractérisée en ce qu'elle comprend les étapes successives suivantes : 25 - la mise en contact de cellules avec un réseau tridimensionnel selon l'une des revendications 1 à 3, un réseau tridimensionnel obtenu par un procédé selon l'une quelconque des revendications 4 à 7 ou un dispositif selon la revendication 8, et - l'observation et optionnellement la détermination d'au moins un paramètre 30 caractérisant lesdites cellules et/ou l'analyse biochimique desdites cellules.